(57)【要約】【課題】従来よりも簡便かつ迅速に精度よく固体燃料中の塩素濃度を測定する方法、検量線の作成方法、及び、蛍光Ｘ線強度測定用試料の製造方法を提供する。【解決手段】固形燃料中の塩素濃度の測定方法であって、塩素濃度未知の固形燃料を乾燥及び粉砕し、得られた粒状の粉砕物を加圧装置によって加圧成型して測定対象試料を作製する測定対象試料作製ステップと、作製された前記測定対象試料に対して蛍光Ｘ線強度測定を行って得られた蛍光Ｘ線強度と、蛍光Ｘ線強度と固形燃料中の塩素濃度とが対応付けられた検量線と、に基づいて前記測定対象試料中の塩素濃度を測定する塩素濃度測定ステップと、を含む。【選択図】図５
2014206515.tif 000002
【特許請求の範囲】
【請求項１】
固形燃料中の塩素濃度の測定方法であって、
塩素濃度未知の固形燃料を乾燥及び粉砕し、得られた粒状の粉砕物を加圧装置によって加圧成型して測定対象試料を作製する測定対象試料作製ステップと、
作製された前記測定対象試料に対して蛍光Ｘ線強度測定を行って得られた蛍光Ｘ線強度と、蛍光Ｘ線強度と固形燃料中の塩素濃度とが対応付けられた検量線と、に基づいて前記測定対象試料中の塩素濃度を測定する塩素濃度測定ステップと、を含むことを特徴とする、固形燃料中の塩素濃度の測定方法。
【請求項２】
塩素濃度既知の固形燃料を乾燥及び粉砕し、得られた粒状の粉砕物を加圧装置によって加圧成型して標準試料を作製する標準試料作製ステップと、
作製された前記標準試料に対し、前記蛍光Ｘ線強度測定での測定条件と同条件で蛍光Ｘ線強度測定を行って検量線を作成する検量線作成ステップと、を含み、
前記検量線作成ステップにおいて作成された検量線を用いて、前記塩素濃度測定ステップが行われることを特徴とする、請求項１に記載の固形燃料中の塩素濃度の測定方法。
【請求項３】
前記固形燃料は廃棄物固形化燃料であることを特徴とする、請求項１又は２に記載の固形燃料中の塩素濃度の測定方法。
【請求項４】
前記測定対象試料作製ステップ及び前記標準試料作製ステップのうちの少なくとも一方において、前記固形燃料が直径１０ｍｍ未満になるまで粉砕されることを特徴とする、請求項１〜３の何れか１項に記載の固形燃料中の塩素濃度の測定方法。
【請求項５】
前記測定対象試料作製ステップ及び前記標準試料作製ステップのうちの少なくとも一方において、乾燥及び粉砕された前記固形燃料を金型に充填して、前記金型に充填された前記固形燃料の全体に対して、前記加圧装置を用いて１０００ｋｇ以上の大きさの力を付与して加圧成型を行うことを特徴とする、請求項１〜４の何れか１項に記載の固形燃料中の塩素濃度の測定方法。
【請求項６】
塩素濃度既知の固形燃料を乾燥及び粉砕し、得られた粒状の粉砕物を加圧装置によって加圧成型して標準試料を作製する標準試料作製ステップと、
作製された前記標準試料に対して蛍光Ｘ線強度測定を行って、蛍光Ｘ線強度と固形燃料中の塩素濃度とが対応付けられた検量線を作成する検量線作成ステップと、を含むことを特徴とする、検量線の作成方法。
【請求項７】
固形燃料を乾燥及び粉砕し、得られた粒状の粉砕物を加圧装置によって加圧成型して蛍光Ｘ線強度測定用試料を作製することを特徴とする、蛍光Ｘ線強度測定用試料の製造方法。
【発明の詳細な説明】
【技術分野】
【０００１】
本発明は、塩化ビニル等の廃プラスチック等を含む固形燃料中の塩素濃度の測定方法、検量線の作成方法、及び、蛍光Ｘ線強度測定用試料の製造方法に関する。
【背景技術】
【０００２】
地球環境の保護の観点から、本来廃棄される廃棄物を、別の用途に用いる試みが行われている。例えば、産業廃棄物のうち、再利用が困難であり、ただ燃焼させるしかないとされる古紙や木屑、廃プラスチックを用いて、廃棄物固形化燃料（Refuse Paper & Plastic Fuel；以下、「ＲＰＦ」ともいう）を得る試みが行われている。ＲＰＦは炭素元素を豊富に含むため燃焼し易く、ＲＰＦは、ボイラ駆動等のための燃料として好適である。
【０００３】
しかし、ＲＰＦには、例えば廃プラスチックに由来する塩素が含まれることがある。そのため、ＲＰＦを燃焼させると、塩素を含む灰が発生する。そして、この灰がボイラ内に堆積すると、含まれる塩素により、ボイラ内の構造物の腐食が進むことがあり、ボイラの耐久性を低下させることがある。従って、燃焼させるＲＰＦは、塩素濃度ができるだけ低いことが好ましい。
【０００４】
低塩素濃度のＲＰＦを選定するべく、ＲＰＦ等の固形燃料中の塩素濃度を測定する技術が知られている。具体的には、ＪＩＳ  Ｚ７３０２−６に基づいて、ＲＰＦ中の塩素含有量（塩素濃度）が測定可能である。しかしながら、この方法においては、イオンクロマトグラフを用いて測定するため、測定が面倒で時間もかかる。そこで、このような課題を解決するため、特許文献１には、固形燃料を酸素ボンブ燃焼容器内で燃焼させ、この燃焼により発生する塩化水素及び塩素を上記燃焼容器内に収容したアルカリ水溶液に吸収させ、その吸収液中の塩素量を蛍光Ｘ線で測定する固形燃料中の塩素濃度の測定方法が記載されている。
【先行技術文献】
【特許文献】
【０００５】
【特許文献１】特開２０１２−２１７９７号公報
【発明の概要】
【発明が解決しようとする課題】
【０００６】
しかし、前記特許文献１に記載の技術は、酸素ボンブ燃焼容器等の気密性が保たれた特殊な容器を使用するものであるから、簡便に行えるものではない。また、例えば大気下等の開放系において測定を行おうとすると、測定結果がばらついたり、良好な精度での測定が行えなかったりすることがある。従って、前記特許文献１に記載の技術には、依然として、簡便かつ迅速な測定が行い難いという課題がある。
【０００７】
そこで、簡便かつ迅速な測定を行うべく、前記特許文献１に代わる技術が望まれている。例えば、測定者が独自に検量線を作成し、当該検量線を用いて、測定者が独自に作成した濃度未知の固形燃料からなる試料について塩素濃度の測定を行うことが考えられる。これによれば、簡便かつ迅速に塩素濃度を測定することができることもある。
【０００８】
しかし、検量線の作成方法や試料の作製方法等の測定条件が測定者毎に異なると、仮に同じ固形燃料からなる試料であっても、同じ測定結果（塩素濃度）にならないことがある。そのため、前記の方法によれば、簡便かつ迅速な測定ができることはあるが、良好な精度という点で依然として課題がある。
【０００９】
本発明は前記の課題に鑑みて為されたものであり、本発明が解決する課題は、従来よりも簡便かつ迅速に精度よく固体燃料中の塩素濃度を測定する方法、検量線の作成方法、及び、蛍光Ｘ線強度測定用試料の製造方法を提供することである。
【課題を解決するための手段】
【００１０】
本発明者らは、前記課題を解決するべく鋭意検討を行った。その結果、以下の知見を見出して本発明を完成させた。即ち、本発明の要旨は、以下の通りである。
【００１１】
（１）
固形燃料中の塩素濃度の測定方法であって、
塩素濃度未知の固形燃料を乾燥及び粉砕し、得られた粒状の粉砕物を加圧装置によって加圧成型して測定対象試料を作製する測定対象試料作製ステップと、
作製された前記測定対象試料に対して蛍光Ｘ線強度測定を行って得られた蛍光Ｘ線強度と、蛍光Ｘ線強度と固形燃料中の塩素濃度とが対応付けられた検量線と、に基づいて前記測定対象試料中の塩素濃度を測定する塩素濃度測定ステップと、を含むことを特徴とする、固形燃料中の塩素濃度の測定方法。
（２）
塩素濃度既知の固形燃料を乾燥及び粉砕し、得られた粒状の粉砕物を加圧装置によって加圧成型して標準試料を作製する標準試料作製ステップと、
作製された前記標準試料に対し、前記蛍光Ｘ線強度測定での測定条件と同条件で蛍光Ｘ線強度測定を行って検量線を作成する検量線作成ステップと、を含み、
前記検量線作成ステップにおいて作成された検量線を用いて、前記塩素濃度測定ステップが行われることを特徴とする、前記（１）に記載の固形燃料中の塩素濃度の測定方法。
（３）
前記固形燃料は廃棄物固形化燃料であることを特徴とする、前記（１）又は（２）に記載の固形燃料中の塩素濃度の測定方法。
（４）
前記測定対象試料作製ステップ及び前記標準試料作製ステップのうちの少なくとも一方において、前記固形燃料が直径１０ｍｍ未満になるまで粉砕されることを特徴とする、前記（１）〜（３）の何れか１項に記載の固形燃料中の塩素濃度の測定方法。
（５）
前記測定対象試料作製ステップ及び前記標準試料作製ステップのうちの少なくとも一方において、乾燥及び粉砕された前記固形燃料を金型に充填して、前記金型に充填された前記固形燃料の全体に対して、前記加圧装置を用いて１０００ｋｇ以上の大きさの力を付与して加圧成型を行うことを特徴とする、前記（１）〜（４）の何れか１項に記載の固形燃料中の塩素濃度の測定方法。
（６）
塩素濃度既知の固形燃料を乾燥及び粉砕し、得られた粒状の粉砕物を加圧装置によって加圧成型して標準試料を作製する標準試料作製ステップと、
作製された前記標準試料に対して蛍光Ｘ線強度測定を行って、蛍光Ｘ線強度と固形燃料中の塩素濃度とが対応付けられた検量線を作成する検量線作成ステップと、を含むことを特徴とする、検量線の作成方法。
（７）
固形燃料を乾燥及び粉砕し、得られた粒状の粉砕物を加圧装置によって加圧成型して蛍光Ｘ線強度測定用試料を作製することを特徴とする、蛍光Ｘ線強度測定用試料の製造方法。
【発明の効果】
【００１２】
本発明によれば、従来よりも簡便かつ迅速に精度よく固体燃料中の塩素濃度を測定する方法、検量線の作成方法、及び、蛍光Ｘ線強度測定用試料の製造方法を提供することができる。
【図面の簡単な説明】
【００１３】
【図１】ＲＰＦ標準板の作製フローである。
【図２】検量線の作成フローである。
【図３】作成可能な検量線の一例である。
【図４】ＲＰＦサンプルの塩素濃度の測定フローである。
【図５】実施例１において作成した検量線である
【図６】実施例１の精度を示すグラフである。
【図７】比較例１の精度を示すグラフである。
【図８】実施例３の精度を示すグラフである。
【発明を実施するための形態】
【００１４】
以下、本発明を実施するための形態（本実施形態）について説明する。
【００１５】
本実施形態の固形燃料中の塩素濃度の測定方法は、蛍光Ｘ線強度測定により、例えば廃棄物固形化燃料（ＲＰＦ）等の固形燃料中の塩素濃度を測定するものである。本実施形態の固形燃料中の塩素濃度の測定方法は、主に、４つのステップ（工程）を含んでいる。具体的には、（１）塩素濃度既知の固形燃料を乾燥及び粉砕し、得られた粒状の粉砕物を加圧装置によって加圧成型して標準試料を作製する標準試料作製ステップと、（２）作製された前記標準試料に対して蛍光Ｘ線強度測定を行って検量線を作成する検量線作成ステップと、（３）塩素濃度未知の固形燃料を乾燥及び粉砕し、得られた粒状の粉砕物を加圧装置によって加圧成型して測定対象試料を作製する測定対象試料作製ステップと、（４）作製された前記測定対象試料に対し、前記蛍光Ｘ線強度測定での測定条件と同条件で蛍光Ｘ線強度測定を行って得られた蛍光Ｘ線強度と、蛍光Ｘ線強度と固形燃料中の塩素濃度とが対応付けられた検量線と、に基づいて前記測定対象試料中の塩素濃度を測定する塩素濃度測定ステップと、の４つのステップが含まれている。ここで、（１）標準試料作製ステップと、（２）検量線作成ステップとを少なくとも経ることで、検量線を作成することができる。
【００１６】
これらのうち、（３）測定対象試料作製ステップと、（４）塩素濃度測定ステップとの少なくとも２つのステップを経ることにより、従来よりも簡便かつ迅速に精度よく固体燃料中の塩素濃度を測定する方法を提供することができる。ただし、よりいっそうの効果を得るために、これら４つのステップを経ることが好ましい。そこで、以下の説明においては、これらの４つのステップを行うものとして、各ステップについて説明する。なお、本実施形態の測定方法は、特にＲＰＦ中の塩素に対して好適であるので、以下の説明においては、固形燃料の一例として、ＲＰＦを例に挙げて説明する。
【００１７】
＜各ステップの説明＞
（１）標準試料作製ステップ
本ステップでは、塩素濃度既知の固形燃料を乾燥及び粉砕し、得られた粒状の粉砕物を加圧装置によって加圧成型してＲＰＦ標準板（標準試料、蛍光Ｘ線強度測定用試料）を作製する。作製されたＲＰＦ標準板は、後記する検量線を作成する際に用いられる。本ステップを、図１に示すフローを参照しながら説明する。図１は、ＲＰＦ標準板の作製フローである。
【００１８】
まず、ＪＩＳ  Ｚ  ７３０２−６の方法（所謂ＪＩＳ法）に従って、ＲＰＦ中の塩素濃度を測定する。この測定は、複数のＲＰＦについて行って、複数（例えば２０検体程度）の濃度既知のＲＰＦが準備される。そして、濃度既知のＲＰＦのそれぞれについて、乾燥が行われる（ステップＳ１０１）。なお、乾燥は、後記する粉砕（ステップＳ１０２）の後に行われてもよい。この乾燥は、十分に行われることが好ましく、所謂「絶乾」となることがより好ましい。ＲＰＦを十分に乾燥させることにより、より正確な蛍光Ｘ線強度が得られ易いという利点がある。
【００１９】
乾燥方法は特に制限されないが、ＲＰＦの大きさ等によっても異なるため一概には言えないものの、直径３０ｍｍ程度の円筒状のＲＰＦであれば、例えば１０５℃で１時間以上とすることが好ましい。自然乾燥でもよいが、乾燥装置を用いる場合には、例えば、ヤマト科学社製  定温乾燥器  ＤＶ  ６００等が使用可能である。
【００２０】
乾燥されたＲＰＦは、その後、粉砕される（ステップＳ１０２）。ただし、前記のように、ＲＰＦは、粉砕後に乾燥されるようにしてもよい。粉砕は、粒状のＲＰＦの粉砕物が得られる程度にまで粉砕するものとする。また、これ以外の粉砕の条件は特に制限されないが、例えば、粒径（直径）として１０ｍｍ未満になるまで粉砕することが好ましく、より好ましくは５ｍｍ以下、特に好ましくは２ｍｍ以下である。粒径が小さければ小さいほど、ＲＰＦ中の塩化ビニル等の塩素含有材料を細かくして全体に分散させることができ、より精度のよい測定結果を得ることができる。粉砕は、１回のみ行ってもよく、複数回行ってもよい。また、必要に応じて、所望の粒径のＲＰＦが得られるように、所定の孔径を有する篩を用いてもよい。
【００２１】
粉砕装置は、どのようなものを用いてもよい。例えば、粉砕は、カッタ、ミキサ、ウィレーミル等の任意の粉砕装置を用いることができる。カッタとしては例えばＭＥＲＲＹ社製  ＰＩＰ−１９、ミキサとしては例えば大阪ケミカル社製  ＷＤＬ−１、ウィレーミルとしては例えば吉田製作所社製  １０２９型（φ２ｍｍ）等が使用可能である。さらに、必要に応じて、ＲＰＦは、人手によって粉砕されてもよい。
【００２２】
次に、ＲＰＦの粒状の粉砕物は、金型等に充填され、加圧装置によって加圧成型される（ステップＳ１０３）。成型は、加圧装置を用いて行うものとする。また、これ以外の成型の条件は特に制限されないが、できるだけ密になるように大きな力を付与可能な加圧装置を用いて成型することが好ましい。得られる成型品（ＲＰＦ標準板）ができるだけ密になっていることで、含まれる空隙によるＸ線の乱反射等を抑制し、より精度のよい測定結果を得ることができる。また、できるだけ大きな力を付与することで、成型品（ＲＰＦ標準板）の表面の凹凸を減らして高い平滑状態にすることができ、後記する蛍光Ｘ線強度測定を良好に行うことができる。
【００２３】
従って、成型の条件として、具体的には例えば、円形状の金型（例えば内径３０ｍｍ）にＲＰＦの粒状の粉砕物を充填後、金型に充填された粉砕物の全体に対して例えば１０００ｋｇ（１ｔ）以上２００００ｋｇ（２０ｔ）以下、好ましくは１００００ｋｇ（１０ｔ）以下程度の大きさの力を付与することができる。これにより、厚さが例えば３ｍｍ程度、重さが例えば２ｇ程度の、円板状のＲＰＦからなる板（ＲＰＦ標準板）を作製することができる。なお、このような金型としては、例えば、三庄インダストリ社製  Ｎ１２４６−００等が使用可能である。
【００２４】
力を付与する加圧装置は特に制限されないが、できるだけ大きな力を付与できる加圧装置を用いることが好ましい。従って、このような手段としては、手動プレス機や電動プレス機が挙げられるが、より大きな力を付与可能という観点から、電動プレス機を用いることが好ましい。ただし、より手軽に成型を行うという観点からは、手動プレス機を用いてもよい。このような手動プレス機としては、例えば、島津製作所社製  ハンドプレスＳＳＰ−１０Ａ等が挙げられる。
【００２５】
また、成型は、金型を用いた成型に限定されるものではない。即ち、金型を用いた場合に得られる成型品と同様のものが成型可能であれば、金型以外のどのような手段や方法を使用してもよい。
【００２６】
以上のステップＳ１０１〜ステップＳ１０３を経ることにより、濃度既知のＲＰＦ標準板が得られる（ステップＳ１０４）。なお、この濃度既知のＲＰＦ標準板は、後記する検量線を作成するとき（検量線作成ステップ）に用いられる。
【００２７】
（２）検量線作成ステップ
本ステップでは、前記の（１）標準試料作製ステップにおいて作製されたＲＰＦ標準板（標準試料）に対して蛍光Ｘ線強度測定を行うことで、検量線を作成する。作成された検量線が用いられることにより、濃度未知のＲＰＦの塩素濃度が、迅速かつ簡便に精度よく測定可能となる。
【００２８】
具体的には、まず、前記の（１）標準試料作製ステップにおいて作製された各ＲＰＦ標準板について、蛍光Ｘ線強度の測定を行う（ステップＳ２０１）。ここで、蛍光Ｘ線分析法は、Ｘ線を試料（ＲＰＦ標準板や後記するＲＰＦサンプル板等）に照射したときに発生する蛍光Ｘ線のエネルギや強度から、含まれる塩素等の成分元素の濃度等を分析する手法である。塩素については、Ｋα線が測定される。蛍光Ｘ線分析装置の具体的な種類は特に制限されず、例えばスペクトリス社製  波長分散型蛍光Ｘ線  ＰＷ２４０４や、オックスフォード社製  Ｔｗｉｎ−Ｘ、ＳＩＩ  ナノテクノロジー社製  ＳＥＡ１２００ＶＸ、テクノエックス社製  ＥＤ０５Ｓ、ＳＩＩ  ナノテクノロジー社製  ＳＥＡ１０００ＡII等が使用可能である。なお、詳細は後記するが、ＲＰＦ標準板についての蛍光Ｘ線強度測定と、ＲＰＦサンプルについての蛍光Ｘ線強度測定とは、同型の装置を用いて同条件にて行うものとする。
【００２９】
そして、測定された蛍光Ｘ線強度について、各ＲＰＦ標準板の濃度は既知であるから、ｘ軸を既知の塩素濃度、ｙ軸を蛍光Ｘ線強度としたグラフが作成される（ステップＳ２０２）。そして、グラフ上の各プロットについて、最小二乗法を用いて、近似直線をひく。このようにして引かれた近似直線を、後記する濃度未知のＲＰＦの塩素濃度測定に用いる検量線とし、検量線が完成する（ステップＳ２０３）。
【００３０】
このようにして作成された検量線の一例を、図３に示す。なお、図３では、図示の簡略化のために、０．５質量％、０．７５質量％及び１．０質量％の３検体のみプロットし、相関係数（Ｒ２値）を１としている。また、図３は、説明を簡略化して行うための検量線の一例であり、現実の検量線と必ずしも一致するものではない。
【００３１】
図３に示す検量線においては、塩素濃度が０．５質量％のときの蛍光Ｘ線強度は２０ｋｃｐｓ、塩素濃度が０．７５質量％のときの蛍光Ｘ線強度は３０ｋｃｐｓ、塩素濃度が１．０質量％のときの蛍光Ｘ線強度は４０ｋｃｐｓである。そのため、これらのプロットについて最小二乗法により（図３では単にプロットを線で結ぶことにより）得られる検量線の式は、ｙ＝４０ｘとなる。
【００３２】
（３）測定対象試料作製ステップ
本ステップでは、塩素濃度未知のＲＰＦ（固形燃料）を乾燥及び粉砕し、得られた粒状の粉砕物を加圧装置によって加圧成型してＲＰＦサンプル板（測定対象試料、蛍光Ｘ線強度測定用試料）を作製する。この点を、図４を参照しながら説明する。
【００３３】
図４は、ＲＰＦサンプルの塩素濃度の測定フローである。本実施形態では、濃度未知のＲＰＦサンプルに含まれる塩素の濃度を測定するものとする。そこで、当該濃度未知のＲＰＦサンプルについて、前記のＲＰＦ標準板の作製方法と同様にして、ＲＰＦサンプル板が作製される（ステップＳ３０１〜ステップＳ３０４）。ただし、作製条件や作製方法は、前記の（１）標準試料作製ステップにおける条件や方法等と同様であることが好ましいが、必ずしも厳密に同様とする必要はない。従って、本発明の効果を著しく損なわない範囲で、適宜条件や方法を変更してもよい。
【００３４】
（４）塩素濃度測定ステップ
本ステップでは、前記の（３）測定対象試料作製ステップにおいて作製された測定対象試料に対し、前記の（２）検量線作成ステップにおける蛍光Ｘ線強度測定での測定条件と同条件で蛍光Ｘ線強度測定を行って得られた蛍光Ｘ線強度と、前記の（２）検量線作成ステップにおいて作成された、蛍光Ｘ線強度と固形燃料中の塩素濃度とが対応付けられた検量線（例えば図３に示す検量線）と、に基づいて前記測定対象試料中の塩素濃度を測定する。
【００３５】
具体的には、まず、ＲＰＦ標準板についての蛍光Ｘ線強度測定を行ったときと同様の装置及び条件で、ＲＰＦサンプル板についての蛍光Ｘ線強度の測定が行われる（図４のステップＳ３０５）。ただし、測定条件は必ずしも厳密に同様とする必要はなく、本発明の効果を著しく損なわない範囲で、適宜条件を変更してもよい。そして、作成された検量線（図３参照）に基づいて、測定された強度に対応する塩素濃度が測定される（ステップＳ３０６）。
【００３６】
このときの算出方法の一例を、より具体的に説明する。前記のように、図３に示す検量線の式はｙ＝４０ｘ（ｘはＪＩＳ法に基づく塩素濃度、ｙは蛍光Ｘ線強度）である。そこで、蛍光Ｘ線強度に対応する塩素濃度を算出する式を得るためにｘとｙとを入れ替えると、ｙ＝（１／４０）ｘ＝０．０２５ｘとの式が得られる。この式において、ｘは蛍光Ｘ線強度、ｙは塩素濃度である。
【００３７】
従って、本実施形態のステップＳ３０６における「検量線を用いて塩素濃度を算出」とは、検量線の式（ｙ＝４０ｘ）を変換して得られる式を用い、測定された蛍光Ｘ線強度（ｘ）から、塩素濃度（ｙ）を算出することである。これにより、測定された蛍光Ｘ線強度及び検量線を用いて、濃度未知のＲＰＦ中の塩素濃度が測定できる。
【００３８】
なお、本ステップでは、検量線を用いてＲＰＦ中の塩素濃度を特定（決定）しているため、厳密な意味で、ＲＰＦ中の塩素濃度を直接測定しているわけではない。しかしながら、本明細書においては、このような検量線を用いてＲＰＦ中の塩素濃度を特定することを広義の「測定」と考え、便宜上、そのように呼称するものとする。
【実施例】
【００３９】
次に、実施例を挙げて、本実施形態をより具体的に説明する。
【００４０】
＜検量線の作成＞
まず、ＪＩＳ法により測定した塩素濃度既知の１９検体のＲＰＦを用いて、検量線を作成した。
はじめに、定温乾燥機（ヤマト科学社製  ＤＶ６００）を用いて、１０５℃で１時間乾燥させることで、それぞれのＲＰＦを完全に乾燥させた（絶乾）。
【００４１】
次いで、乾燥後の各ＲＰＦを粉砕用カッタ、パイプカッタ（ＭＥＲＲＹ社製  ＰＩＰ−１９）及びミキサ（大阪ケミカル社製  ＷＤＬ−１）を用いて予備粉砕した後、孔径２ｍｍの篩がセットされたウィレーミル（吉田製作所社製  １０２９型）を用いて各ＲＰＦを粉砕し、直径２ｍｍ以下の粒状の粉砕物を得た。なお、装置に供するＲＰＦは、それぞれ約１００ｇずつとした。
【００４２】
最後に、各ＲＰＦの粉砕物のうちの約２ｇを金型成形器（φ３０ｍｍ、三庄インダストー社製  Ｎ１４２６−００）にそれぞれ充填した。次いで、手動の油圧式加圧成形機（加圧装置；島津製作所社製  ＳＳＰ−１０Ａ）によって、ＲＰＦ粉砕物に対して、１００００ｋｇ（１０ｔ）の力を付与し、加圧成型を行った。そして、金型からＲＰＦの板を取り出し、両面が平滑であることを確認し、１９枚のＲＰＦ標準板を作製した。
【００４３】
１９枚のＲＰＦ標準板について、蛍光Ｘ線分析装置（オックスフォード社製  Ｔｗｉｎ−Ｘ）を用いて蛍光Ｘ線強度（ｋｃｐｓ）を測定し、グラフを作成した。作成されたグラフを図５に示す。そして、１９検体のプロットについて、最小二乗法を用いて近似直線を得、得られた近似直線を検量線とした。この検量線（近似直線）の式はｙ＝４４．００１ｘ（ｘは既知濃度、ｙは蛍光Ｘ線強度）であり、相関係数は０．９９３９であった。
【００４４】
＜比較的少数の検体についての濃度測定（実施例１及び実施例２）＞
前記の１９枚のＲＰＦ標準板をＲＰＦサンプル板とし、前記の蛍光Ｘ線分析装置を用いて、蛍光Ｘ線強度を測定した。そして、測定された蛍光Ｘ線強度から、作成された検量線に基づき、塩素濃度を求めた。そして、測定された塩素濃度（蛍光Ｘ線法に基づく塩素濃度）を縦軸（ｙ軸）とし、対応する既知濃度（ＪＩＳ法に基づく塩素濃度）を横軸（ｘ軸）として、グラフにプロットした（実施例１）。
【００４５】
また、用いた蛍光Ｘ線分析装置をＳＩＩ  ナノテクノロジー社製  ＳＥＡ１２００ＶＸに代えたこと以外は実施例１と同様にして、グラフにプロットした（実施例２）。
【００４６】
以上の実施例１及び実施例２の結果を図６に示す。図６において、一点鎖線は傾きが１の直線であり、グラフの形状がこの直線に近いほど、本実施形態の固形燃料中の塩素濃度の測定方法により測定された塩素濃度は、ＪＩＳ法に基づく塩素濃度に近く、良好な制度であることを示している。
【００４７】
実施例１の近似直線（太実線）の傾きは１．０２８５であり、相関係数は０．８３７５であった。また、実施例２の近似直線（破線）の傾きは０．９０４５であり、相関係数は０．８９０６であった。グラフの形状は、実施例１及び実施例２のいずれも、傾きが１の一点鎖線の直線に近い形状になっていた。このように、蛍光Ｘ線測定装置の種類によらず、精度よく、ばらつきの少ない（近似直線の傾きが１に近い）結果が示された。この結果は、蛍光Ｘ線分析装置に用いられる標準板を測定対象試料と同じＲＰＦにより構成することで、マトリックスの相異による測定への影響を低減させることができたためと考えられる。
【００４８】
また、相関係数は、実施例１及び実施例２のいずれにおいても１に近く、ばらつきが少しあるものの相関が良好な結果が示された。このことは、測定条件によらず、精度のよい良好な結果が得られることを示している。特に、蛍光Ｘ線分析装置は、測定機構や測定精度の高さ等の違いにより、種々販売されている。そのため、実施例１及び実施例２の結果から、どのような測定装置であっても、ＪＩＳ法に準ずるほどに精度よく、簡便かつ迅速に、ＲＰＦ等の固形燃料中の塩素濃度を測定することができることがわかった。
【００４９】
＜本実施形態の検量線を用いない従来の測定（比較例１及び比較例２）＞
ＪＩＳ法により測定した塩素濃度既知の６検体のＲＰＦを用いて、以下の比較例１及び比較例２の評価を行った。
【００５０】
６検体のＲＰＦについて、乾燥を行わないこと、及び、粉砕時に孔径５ｍｍの篩がセットされたウィレーミルを用いた（即ち、粒状ＲＰＦの粒径が５ｍｍ以下）こと以外は実施例１及び実施例２と同様にしてＲＰＦサンプル板を作製した。
【００５１】
また、実施例１及び実施例２のＲＰＦサンプル板に相当する標準板として各装置メーカ推奨の標準試料を用い、検量線を作成した。なお、比較例１での標準試料は塩化ナトリウム水溶液、比較例２での標準試料はポリエチレン板である。
【００５２】
作製した６枚のＲＰＦサンプル板について実施例１及び実施例２と同様にして蛍光Ｘ線強度を測定し、前記の各標準試料から作成される検量線により、蛍光Ｘ線分析法に基づく塩素濃度を測定した。その結果を、図６と同様にして、図７に示す。
【００５３】
比較例１の近似直線（太実線）の傾きは１．２９０９であり、相関係数は０．５５９１であった。また、比較例２の近似直線（破線）の傾きは０．３９５３であり、相関係数は０．８５２８であった。グラフの形状は、比較例１及び比較例２のいずれも、傾きが１の一点鎖線の直線とは大きく異なっており、蛍光Ｘ線法に基づいて測定された塩素濃度は、ＪＩＳ法に基づいて測定される塩素濃度と大きく異なっていることがわかった。従って、比較例１及び比較例２の方法では、精度の低い結果しか得られないことがわかった。
【００５４】
また、相関係数は、特に比較例１で小さく、ばらつきが大きいことが示された。このことは、測定条件によってばらつきが大きく、蛍光Ｘ線法に基づいて測定される塩素濃度の信頼性が低いことを示している。
【００５５】
＜検体数の増減による精度の変化（実施例３）＞
ＪＩＳ法により測定した塩素濃度既知のＲＰＦを１００検体とし、成型時に付与する力を１００００ｋｇ（１０ｔ）、用いた蛍光Ｘ線分析装置をスペクトリス社製  波長分散型蛍光Ｘ線ＰＷ２４０４としたこと以外は実施例１と同様にして、図６と同様のグラフを描いた。
【００５６】
その結果、図８に示すように、得られた近似直線の傾きは１．００１６、相関係数は０．９９１０であった。このことから、検体数が多ければ多いほど、より高い精度で、ばらつきの少ない結果が得られると考えられる。
【００５７】
＜ＲＰＦサンプルに含まれる水分量による蛍光Ｘ線強度の変化＞
水分含有量が０質量％（絶乾）のＲＰＦと、水分含有量５質量％のＲＰＦと、水分含有量１０質量％のＲＰＦとを用い、それぞれＲＰＦ標準板を作製した。そして、作製された３枚のＲＰＦ標準板について、実施例３で用いた蛍光Ｘ線分析装置を用いて、蛍光Ｘ線強度を測定した。その結果を以下の表１に示す。
【００５８】
【表１】
2014206515.tif 000003
※  表１中、括弧内の数字は、「０質量％」の結果からの減少率である。
【００５９】
表１に示すように、水分量が多くなればなるほど、蛍光Ｘ線の強度が低下した。特に、水分が１０質量％の割合で含まれているものにおいては、最大約３０％も強度が減少した。蛍光Ｘ線の強度が低下すると、測定精度の低下を招く。従って、ＲＰＦサンプルに含まれる水分量はできるだけ少ないことが好ましいことがわかった。
【００６０】
＜粉砕の程度及び成型の方法の相異による蛍光Ｘ線強度の変化＞
粉砕の程度や成型の方法が、蛍光Ｘ線強度にどのように影響するのかを調べるために、以下の評価を行った。
【００６１】
粉砕の程度を、直径１０ｍｍ以上、直径５ｍｍ以下、及び、直径２ｍｍ以下の３通りとして、ＲＰＦ標準板を作製した。なお、直径１０ｍｍ以上の粉砕は、ウィレーミル等を用いた粉砕ではなく、ＲＰＦを単に輪切りにして得たものであり、粒状のＲＰＦとはいえないものである。また、成型は、各粉砕の程度において、それぞれ、人間の指押しによる成型、手動プレス機（加圧装置）を用いた成型（付与する力の大きさは１００００ｋｇ）、及び自動プレス機（加圧装置）を用いた成型（付与する力の大きさは２００００ｋｇ）の３通りとした。そして、９枚のＲＰＦ標準板について、実施例３と同様の蛍光Ｘ線分析装置を用いて、蛍光Ｘ線強度を測定した。その結果を表２に示す。
【００６２】
【表２】
2014206515.tif 000004
※  表２中、括弧内の数字は、「直径２ｍｍ以下」の結果からの減少率である。
また、評価項目において、「○」は強度十分、「△」は強度がやや弱い、「×」は強度が弱いことを示している。
【００６３】
表２に示すように、ＲＰＦを単に輪切りにしただけの「直径１０ｍｍ以上」においては、指押し成型又は加圧装置による加圧成型のいずれにおいても、傾向Ｘ線の強度が弱かった。また、直径５ｍｍ以下になるまで、及び直径２ｍｍ以下になるまで粉砕を行った場合、指押し程度の大きさの力での成型では、蛍光Ｘ線の強度は弱かった。従って、これらの場合には、良好な精度での塩素濃度の測定が行えない可能性がある。
【００６４】
一方で、直径５ｍｍ以下の粒状になるまで、及び直径２ｍｍ以下の粒状になるまで粉砕を行った場合、自動プレス機及び手動プレス機のいずれを用いた場合でも、比較的良好な蛍光Ｘ線強度が得られた。従って、粉砕を行って、自動プレス機や手動プレス機等の加圧装置によって加圧成型を行えば、良好な精度で塩素濃度を測定することができることがわかった。特に、直径２ｍｍ以下の粒状になるまで粉砕を行うことで、より良好な精度での測定を行うことができることがわかった。
【００６５】
以上、説明したように、本実施形態によれば、各測定者が標準試料（ＲＰＦ標準板等）を作製して検量線を作成すれば、その後は、標準試料の作製方法と同様の方法で測定対象試料（ＲＰＦサンプル板等）を作製して蛍光Ｘ線強度を測定することで、当該測定対象試料中の塩素濃度を簡便かつ迅速に、精度よく測定することができる。特に、検量線作成時に用いた蛍光Ｘ線分析条件と同じ測定条件で測定対象試料についての蛍光Ｘ線強度分析を行うことで、測定者によるばらつきを抑制することができる。
【図１】
2014206515.tif 000005
【図２】
2014206515.tif 000006
【図３】
2014206515.tif 000007
【図４】
2014206515.tif 000008
【図５】
2014206515.tif 000009
【図６】
2014206515.tif 000010
【図７】
2014206515.tif 000011
【図８】
2014206515.tif 000012